(57)【要約】【課題】  電子機器等の電磁ノイズ対策に使用される、安価で軽量な、伝導ノイズおよび放射ノイズ両方を抑制でき、かつ回路との短絡の発生を抑制可能な、電子機器の電磁ノイズ対策に用いるノイズ抑制シートを提供する。【解決手段】  本発明のノイズ抑制シートは、導電性材料を含む導電性材料含有層を複数積層してなり、導電性材料またはその含有量が異なる導電性材料含有層同士の組み合わせを有し、積層した導電性材料含有層の表面の少なくとも一方に電気絶縁層を有してなることを特徴とするものである。【選択図】図１
2008118116.tif 000002
【特許請求の範囲】
【請求項１】
導電性材料を含む導電性材料含有層を複数積層してなり、導電性材料またはその含有量が異なる導電性材料含有層同士の組み合わせを有し、積層した導電性材料含有層の表面の少なくとも一方に電気絶縁層を有してなることを特徴とするノイズ抑制シート。
【請求項２】
前記導電性材料含有層の１つ以上における導電性材料が短繊維である、請求項１記載のノイズ抑制シート。
【請求項３】
前記導電性材料含有層の１つ以上が不織布である、請求項１または２記載のノイズ抑制シート。
【請求項４】
前記導電性材料含有層の１つ以上が金属からなる層である、請求項１〜３のいずれか記載のノイズ抑制シート。
【請求項５】
前記積層した導電性材料含有層の層間に電気絶縁層を有する、請求項１〜４のいずれか記載のノイズ抑制シート。
【請求項６】
前記層間の電気絶縁層が不織布である、請求項５記載のノイズ抑制シート。
【請求項７】
前記層間の電気絶縁層の厚さが０．００１〜０．２ｍｍである、請求項５または６記載のノイズ抑制シート。
【発明の詳細な説明】
【技術分野】
【０００１】
本発明は、電子機器等の電磁ノイズ対策に使用される、安価で軽量な、伝導ノイズおよび放射ノイズ両方を抑制でき、かつ回路との短絡の発生を抑制可能な、電子機器の電磁ノイズ対策に用いるノイズ抑制シートに関するものである。
【背景技術】
【０００２】
近年、電子機器、特に持ち運び可能な小型電子機器は、多機能、高性能化に加えて、小型、軽量化が要求されており、これを受けて、機器内の狭小なスペースに電子部品やプリント配線、基板が高密度に実装されるようになってきている。また、高性能の実現のため、高速化も図られている。これらにより、配線回路内に混入する伝導ノイズや、機器外や隣接する部品に影響を及ぼす放射ノイズ等の電磁ノイズによる障害が発生しやすくなっている。
【０００３】
電磁ノイズを抑制・除去する手段として、導電性充填材と強磁性体とを含むノイズ抑制シートや、強磁性体含む層と導電体層とからなるノイズ抑制シートが開示されている（例えば、特許文献１）。
【０００４】
しかしながら、これらのノイズ抑制シートは、磁性材料を使用するために重量が重くなるといった問題があった。
【０００５】
また、磁性材料を使用せずグラファイト化カーボンブラック等の炭素粉末・粒子を用いたノイズ抑制シートも開示されている（例えば、特許文献２および特許文献３）。
【０００６】
しかしながら、これらのノイズ抑制シートでは、伝導ノイズおよび放射ノイズの両方を十分に抑制することはできなかった。加えて、シートが配線回路等と接触して短絡を生ずる危険性もあった。
【特許文献１】特開２００５−２５１９１８号公報（請求項１、請求項３、図１、図４）
【特許文献２】特開平１１−１１２１８８号公報（請求項１、図１）
【特許文献３】特開２０００−２４４１６７号公報（請求項１、図１）
【発明の開示】
【発明が解決しようとする課題】
【０００７】
本発明は、かかる従来技術の問題点を解消し、安価で軽量な、伝導ノイズおよび放射ノイズの両方を抑制可能で、かつ回路との短絡の発生を抑制可能な、電子機器の電磁ノイズ対策に用いるノイズ抑制シートを提供することを目的とする。
【課題を解決するための手段】
【０００８】
すなわち本発明は、導電性材料を含む導電性材料含有層を複数積層してなり、導電性材料またはその含有量が異なる導電性材料含有層同士の組み合わせを有し、積層した導電性材料含有層の表面の少なくとも一方に電気絶縁層を有してなることを特徴とするノイズ抑制シートである。
【発明の効果】
【０００９】
本発明によれば、安価で軽量な、伝導ノイズおよび放射ノイズの両方について高いノイズ抑制効果を有し、かつ回路との短絡の発生を抑制可能なノイズ抑制シートを得ることができる。
【発明を実施するための最良の形態】
【００１０】
本発明のノイズ抑制シートは、導電性材料を含む導電性材料含有層を複数積層してなる。導電性材料により電磁ノイズを抑制しうる。
【００１１】
導電性材料としては、金属粒子、カーボンブラック、カーボンナノチューブ粒子、カーボンマイクロコイル粒子、グラファイト粒子等の導電性粒子や、炭素繊維、ステンレス、銅、金、銀、ニッケル、アルミニウム、鉄等の金属繊維等の導電性繊維を挙げることができる。また、非導電性の粒子もしくは繊維に金属をメッキ、蒸着、溶射する等して導電性を付与したものを挙げることもできる。また、後述するように、金属層そのものであってもよい。
【００１２】
これらの導電性材料の中でも、導電性短繊維を用いることが好ましい。すなわち、本発明のノイズ抑制シートは、複数の導電性材料含有層の１つ以上における導電性材料が短繊維であることが好ましい。導電性繊維はアスペクト比が大きいので、繊維同士が接触しやすく、少量でも粉体に比べて高いノイズ抑制性能を得ることができる。
【００１３】
さらに、炭素繊維は長期間の使用においてほとんど性能の変化がないため、より好ましい。
【００１４】
導電性材料を一部に含有して導電性材料含有層を形成する材料としては、導電性材料を含有する基材が樹脂膜やフィルムである場合には、天然ゴム、イソプレンゴム、ブタジエンゴム、スチレンブタジエンゴム等のジエン系ゴムや、ブチルゴム、エチレンプロピレンゴム、ウレタンゴム、シリコーンゴム等の非ジエン系ゴム等のゴム材料や、ポリオレフィン樹脂、ポリアミド樹脂、ポリエステル樹脂、ポリエーテル樹脂、ポリイミド樹脂、ポリウレタン樹脂、ポリシロキサン樹脂、フェノール樹脂、エポキシ樹脂、アクリル樹脂、ユリア樹脂、メラミン樹脂、フッ素樹脂、ポリ塩化ビニル樹脂、ポリフェニレンサルファイド樹脂等の樹脂材料が挙げられる。
【００１５】
また、織物、編物、不織布等の繊維を主体とする構造体の場合には、ガラス繊維やセラミック繊維等の無機繊維、合成繊維、綿、麻、ウール、木材パルプといった天然繊維、レーヨン等の半合成繊維が挙げられる。さらに、合成繊維を形成するポリマーとしては、ポリエチレンテレフタレート、ポリブチレンテレフタレート、ポリ乳酸、およびそれらのポリエステルの酸成分にイソフタル酸、５−ナトリウムスルホイソフタル酸、アジピン酸等を共重合した共重合ポリエステル等のポリエステルや、ナイロン６、ナイロン６６、ナイロン１２、ナイロン４６、ナイロン６とナイロン６６とを共重合した共重合ポリアミド等のポリアミドや、ポリビニルアルコールや、芳香族ポリアミドや、ポリエーテルエーテルケトンや、ポリパラフェニレンベンゾビスオキサゾールや、ポリフェニレンサルファイドや、ポリエチレンや、ポリプロピレン等を挙げることができる。
【００１６】
難燃性向上の観点からは、ガラス繊維、芳香族ポリアミド繊維、ポリエーテルエーテルケトン繊維、ポリパラフェニレンベンゾビスオキサゾール繊維、ポリフェニレンサルファイド繊維等を用いることが好ましい。
【００１７】
また、導電性材料含有層には、酸化チタン、硫酸バリウム、炭酸カルシウム、水酸化アルミニウム、水酸化マグネシウム等の無機粉体を含有せしめてもよい。
【００１８】
例えば水酸化アルミニウムや水酸化マグネシウム等を添加することにより、難燃性を向上させることができる。
【００１９】
本発明のノイズ抑制シートは、複数の導電性材料含有層の１つ以上が不織布であることが、軽量性、柔軟性および製造コストの点から好ましい。不織布の種類としては、乾式不織布であるレジンボンド不織布、サーマルボンド不織布、ニードルパンチ不織布、スパンボンド不織布、メルトブロー不織布や、湿式不織布である紙やスパンレース不織布等が挙げられるが、シートをより薄型化できることから、紙であることがより好ましい。
【００２０】
本発明のノイズ抑制シートは、複数の導電性材料含有層のなかで、導電性材料またはその含有量が異なる導電性材料含有層同士の組み合わせを有することが重要である。そうすることで、相対的に導電性の低い導電性材料含有層と相対的に導電性の高い導電性材料含有層とを積層のなかに有することとなり、相対的に導電性の低い導電性材料含有層が伝導ノイズの抑制を担い、相対的に導電性の高い導電性材料含有層が放射ノイズの抑制を担うことで、ノイズ抑制シートとして伝導ノイズおよび放射ノイズの両方を抑制することが可能となる。
【００２１】
例えば、同種の導電性材料を含有させた導電性材料含有層同士においては、導電性材料の含有量を異なるものとし、含有量が低い層が相対的に導電性の低い導電性材料含有層となり、含有量が高い層が相対的に導電性の高い導電性材料含有層となる。
【００２２】
相対的に導電性の高い導電性材料含有層としては例えば、金属からなる層が好ましい。すなわち、本発明のノイズ抑制シートは、複数の導電性材料含有層の１つが金属からなる層であることが好ましい。金属からなる層は、放射ノイズをより高度に抑制できるからである。
【００２３】
金属からなる層を形成する材料としては、チタン、アルミニウム、ニッケル、金、銀、銅、鉄、ステンレス等の金属が挙げられる。
【００２４】
金属からなる層を形成する方法としては、他の導電性材料含有層に金属箔や金属シートを貼り付ける方法や、他の導電性材料含有層の表面に対して真空蒸着法、スパッタリング法、イオンプレーティング法を施し金属薄膜を形成する方法等が挙げられる。
【００２５】
本発明のノイズ抑制シートにおける、導電性材料またはその含有量が異なる導電性材料含有層同士の並び方は、用途に応じ適宜設定すると良い。例えば導電性材料含有層Ａ／導電性材料含有層Ｂの様に単純に１層ずつを積層したもの（図１，２参照）は、薄さ・軽量性に優れる。また、Ａ／Ｂ／Ａの様に相対的に導電性の高い導電性材料含有層を２枚の相対的に導電性の低い導電性材料含有層で挟んで積層したもの（図３参照）は、両面からの伝導ノイズを抑制できる点で好ましい。
【００２６】
また、本発明のノイズ抑制シートは、積層した導電性材料含有層の表面の少なくとも一方に電気絶縁層を有することが重要である。導電性材料含有層を電気絶縁層で覆うことにより、導電性材料と本発明の使用対象の配線回路等との接触による短絡を防ぐことができる。
【００２７】
この表面の電気絶縁層としては例えば、天然ゴム、イソプレンゴム、ブタジエンゴム、スチレンブタジエンゴム等のジエン系ゴムや、ブチルゴム、エチレンプロピレンゴム、ウレタンゴム、シリコーンゴム等の非ジエン系ゴム等のゴム材料や、ポリオレフィン樹脂、ポリアミド樹脂、ポリエステル樹脂、ポリエーテル樹脂、ポリイミド樹脂、ポリウレタン樹脂、ポリシロキサン樹脂、フェノール樹脂、エポキシ樹脂、アクリル樹脂等の材料からなる樹脂膜やフィルム等のシートや、ガラス繊維やセラミック繊維等の無機繊維、ポリエチレンテレフタレート、ポリブチレンテレフタレート、ポリ乳酸等のホモポリエステル、およびそれらのポリエステルの酸成分にイソフタル酸、５−ナトリウムスルホイソフタル酸またはアジピン酸等を共重合した共重合ポリエステル等からなるポリエステル繊維、ナイロン６、ナイロン６６、ナイロン１２、ナイロン４６、ナイロン６とナイロン６６とを共重合した共重合ポリアミド等からなるポリアミド繊維、ポリビニルアルコール繊維、芳香族ポリアミド繊維、ポリエーテルエーテルケトン繊維、ポリパラフェニレンベンゾビスオキサゾール繊維、ポリフェニレンサルファイド繊維、ポリエチレン繊維、ポリプロピレン繊維等の合成繊維や、綿、麻、ウール、木材パルプといった天然繊維、レーヨン等の半合成繊維等からなる織物、編物、不織布等といった繊維を主体とする構造体等が挙げられる。
【００２８】
なかでも、軽量性、柔軟性および薄型化の点から、その形態は樹脂膜もしくはフィルムであることが好ましい。
【００２９】
また、材料としては、難燃性向上の観点から、フェノール樹脂、ユリア樹脂、メラミン樹脂、フッ素樹脂、ポリイミド樹脂、ポリ塩化ビニル樹脂、ポリフェニレンサルファイド樹脂等の高度な難燃性を有する樹脂や、難燃剤を添加したポリオレフィン樹脂、ポリエステル樹脂等を用いることが好ましい。
【００３０】
難燃剤としては、非ハロゲンの難燃剤を使用することが好ましい。
【００３１】
また、酸化チタン、硫酸バリウム、炭酸カルシウム、水酸化アルミニウムや水酸化マグネシウム等の無機粉体を、樹脂膜、フィルムや繊維構造体中に含有せしめてもよく、また、紙として繊維材料とともに抄きあげてもよい。
【００３２】
この表面の電気絶縁層は、積層した導電性材料含有層の表面にシート状の電気絶縁体を貼り付けたり、絶縁性樹脂材料を積層体の表面に塗布することにより形成される。
【００３３】
さらに、本発明のノイズ抑制シートは、積層した導電性材料含有層の層間に電気絶縁層を有することが好ましい。
【００３４】
この層間の電気絶縁層により、相対的に導電性の低い導電性材料含有層にて発現する伝導ノイズ抑制効果が、相対的に導電性の高い導電性材料含有層の影響により低下するのを抑制できるためである。
【００３５】
この層間の電気絶縁層を形成する材料としては例えば、表面の電気絶縁層と同じく各種ゴム材料や各種樹脂材料からなる樹脂膜やフィルム等のシートや、各種繊維材料からなる織物、編物、不織布等といった繊維を主体とする構造体等が挙げられる。
【００３６】
なかでも、柔軟性および製造コストの点から、その形態は不織布であることが好ましい。さらに、シートをより薄型化できることから、紙であることがより好ましい。
【００３７】
また、材料としては、難燃性向上の観点から、ガラス繊維や芳香族ポリアミド繊維、ポリエーテルエーテルケトン繊維、ポリパラフェニレンベンゾビスオキサゾール繊維、ポリフェニレンサルファイド繊維を用いることが好ましい。
【００３８】
また、酸化チタン、硫酸バリウム、炭酸カルシウム、水酸化アルミニウムや水酸化マグネシウム等の無機粉体を、樹脂膜、フィルムや繊維構造体中に含有せしめることが、難燃性を向上させる上で好ましい。
【００３９】
層間の電気絶縁層は、積層される導電性材料含有層のうちのいずれかの片面にシート状の電気絶縁体を貼り付けたり、絶縁性樹脂材料を積層体の表面に塗布することにより形成することができる。
【００４０】
また、層間の電気絶縁層及び導電性材料含有層のうちの１つ以上を、紙同士とする場合には、抄造工程で複数層に抄きあげる手法も製造コストの点から好ましい。
【００４１】
層間の電気絶縁層の厚さとしては、０．００１〜０．２ｍｍであることが好ましく、０．１ｍｍ以下であることがより好ましい。０．００１ｍｍ以上とすることにより、積層した導電性材料含有層間において十分な電気絶縁が得られ、伝導ノイズ抑制効果が向上する。一方、０．２ｍｍ以下とすることで、ノイズ抑制シートを薄型化でき取扱性が向上する。
【００４２】
本発明のノイズ抑制シートは、ＵＬ９４の難燃性試験でＶ−０もしくはＶ−１に合格するレベルであることが好ましい。電子機器には、安全性の点で難燃性を有することが求められており、この電子機器にて使用されるノイズ抑制シートも難燃性を有することが好ましいためである。ここで、ＵＬとは、米国Ｕｎｄｅｒｗｒｉｔｅｒｓ  Ｌａｂｏｒａｔｏｒｉｅｓ  Ｉｎｃ．が制定・認可している電子機器に関する安全性規格であり、ＵＬ９４は難燃性の規格である。
【００４３】
以上に説明した本発明のノイズ抑制シートは、例えば次の製造方法によって得られる。
【００４４】
まず、導電性材料としてカーボンブラック等の導電性粉体や、炭素繊維等の導電性繊維を、ニーダーやバンバリーミキサー、ミルミキサー、ロールミル、ジェットミル、ボールミル等でゴムや樹脂材料に混練し含有させ、圧延や溶融押出によりシート化したり、上記導電性材料とパルプ等の繊維材料に必要に応じて水酸化アルミニウム等の無機粉体を加えて、水の中で混合したスラリーを抄きあげ紙としたりして導電性材料含有層を作成する。
【００４５】
そして、フェノール樹脂やユリア樹脂からなるコーティング層を形成したり、ポリエステル樹脂やポリフェニレンサルファイド樹脂からなるフィルム、もしくはパルプやポリエステル繊維等の繊維材料や水酸化アルミニウム等の無機粉体を抄きあげた紙を、上記導電性材料含有層の片面にラミネートすることにより、層間の電気絶縁層を形成する。
【００４６】
その後、層間の電気絶縁層側の表面に、積層される導電性材料含有層として、チタン、アルミニウム等を箔として貼り付けたり、蒸着やスパッタリングすることにより金属からなる層を形成する。
【００４７】
しかる後、この積層した導電性材料含有層の表面のいずれか一方に、樹脂材料等をコーティングやラミネートして表面の電気絶縁層を形成し、ノイズ抑制シートを得る。
【実施例】
【００４８】
［測定方法］
（１）ノイズ抑制シートの難燃性
ＵＬ難燃性試験（ＵＬ９４）により難燃性を評価した。
ノイズ抑制シートをタテ・ヨコのそれぞれについて５枚ずつ、長さ１２５ｍｍ、幅１３ｍｍにカットして試験片を用意した。試験片の上端をクランプで挟んで垂直に垂らし、その試験片の下端から３００ｍｍ下に標識用綿（５０ｍｍ×５０ｍｍ）を置いた。一方、バーナーを、高さ２０ｍｍの青い炎が出るように調節し、バーナーの先端が試験片の下端から１０ｍｍ下にあるようにして１０秒間保持した。このとき発炎物質が滴下する場合には、バーナーを傾け、バーナーの管内に発炎物質が滴下することを防止した。１０秒間接炎後、直ちにバーナーを試験片から１５０ｍｍ以上離し、残炎時間ｔ１を測定した。残炎が止むと、直ちに再度バーナーを試験片の残存部分の下端から１０ｍｍ下に移動させて１０秒間保持し、その後、バーナーを試験片から１５０ｍｍ以上離し、残炎時間ｔ２及び残煙時間ｔ３を測定した。
【００４９】
以上のような測定をタテ・ヨコ５枚ずつ（計１０枚）の試験片について行い、以下に示した表１のＵＬ９４  Ｖ−０もしくはＶ−１の規格をタテ５枚およびヨコ５枚の全てが満足するか否かを判定した。
【００５０】
【表１】
2008118116.tif 000003
【００５１】
（２）ノイズ抑制シートの伝導ノイズ抑制効果
ＩＥＣ規格６２３３３−２「Ｎｏｉｓｅ  ｓｕｐｐｒｅｓｓｉｏｎ  ｓｈｅｅｔ  ｆｏｒ  ｄｉｇｉｔａｌ  ｄｅｖｉｃｅｓ  ａｎｄ  ｅｑｕｉｐｍｅｎｔ」中の４．３項「Ｔｒａｎｓｍｉｓｓｉｏｎ  ａｔｔｅｎｕａｔｉｏｎｐｏｗｅｒ  ｒａｔｉｏ：Ｒｔｐ」に準じて評価した。この評価方法は、マイクロストリップライン（ＭＳＬ）治具を用いて実施し、このＭＳＬ上にノイズ抑制シートを置いて、伝導ノイズ抑制度Ｒｔｐ（ｄＢ）を測定するものである。ネットワークアナライザーとしては、アジレント・テクノロジー（株）製、ベクトルネットワークアナライザー８７１９ＥＳを用いて、５００ＭＨｚ、１ＧＨｚおよび３ＧＨｚの周波数において測定を行った。また、ノイズ抑制シートサンプルの大きさは１０ｃｍ×５ｃｍで、相対的に導電性の低い導電性材料含有層（導電性材料含有層Ａ）側がＭＳＬサイドになるように置いて測定を実施した。
【００５２】
（３）ノイズ抑制シートの放射ノイズ抑制効果
上記（２）の伝導ノイズ抑制効果の測定で使用したＭＳＬを用いて評価した。ＭＳＬの一端とネットワークアナライザーのｐｏｒｔ１を接続し、他端には５０Ωの終端抵抗を接続した。また、ネットワークアナライザーのｐｏｒｔ２には、アンリツ（株）製、ＥＭＩプローブＭＡ２６０１Ｂ／Ｃを接続した。このプローブ測定部下端がＭＳＬの長手方向の中央部上方５ｍｍの位置となるよう固定し、ＭＳＬから漏れ出る放射ノイズをプローブにて検出した。また、ネットワークアナライザーとしては、上記（２）の伝導ノイズ抑制効果の測定と同じく、アジレント・テクノロジー（株）製、ベクトルネットワークアナライザー８７１９ＥＳを用いて、５００ＭＨｚおよび１ＧＨｚの周波数において測定を行った。
【００５３】
まず、何も置かない状態のＭＳＬにおける放射ノイズの大きさを表すＳ２１Ｒ（ｄＢ）を測定した後、先ほどと同様にＭＳＬ上に１０ｃｍ×５ｃｍの大きさのノイズ抑制シートを相対的に導電性の低い導電性材料含有層（導電性材料含有層Ａ）側がＭＳＬサイドになるように置いて、放射ノイズの大きさを表すＳ２１Ｓ（ｄＢ）を測定した。これらの値より、放射ノイズ抑制度Ａｒを下式にて算出した。
Ａｒ（ｄＢ）＝Ｓ２１Ｒ−Ｓ２１Ｓ
Ａｒが大きいほど放射ノイズ抑制効果が高いことを示している。
【００５４】
［実施例１］
図１におけるノイズ抑制シート１を以下の方法にて作成した。
【００５５】
（導電性材料含有層Ａ用のシート）
炭素短繊維（東レ（株）製、“トレカカットファイバー”  Ｔ０１０、繊維長６ｍｍ）、チョップドガラス繊維（繊維長６ｍｍ、繊維径７μｍ）、パラ系芳香族ポリアミド繊維パルプ（東レ・デュポン（株）製、“ケブラー”パルプ、繊維長２ｍｍ）を、それぞれ１０質量％、７０質量％、２０質量％の割合で混合して湿式抄紙し、厚さ１００μｍ、米坪量１００ｇ／ｍ２の相対的に導電性の低い導電性材料含有層Ａ用のシートを得た。
【００５６】
（導電性材料含有層Ｂ用のシート）
相対的に導電性の低い導電性材料含有層Ｂ用のシートとして、厚さ１５μｍのアルミニウム箔を用いた。
【００５７】
（接着剤）
カルボキシル含有アクリロニトリルブタジエンゴム（日本ゼオン（株）製“ニポール”１０７２、ニトリル含量２７）３００部、ビスフェノールＡ型エポキシ樹脂（油化シェル（株）製“エピコート”１００１、エポキシ当量４７０）３２０部、クレゾールノボラックエポキシ樹脂（東都化成（株）製  ＹＤＣＮ−７０３Ｐ、エポキシ当量２１０）１４７部、フェノールノボラック樹脂（昭和高分子（株）製、水酸基価１０６）１４６部、フェノキシシクロホスファゼンオリゴマー（融点１００℃）３００部、劣化防止剤として２，６−ジ−ｔｅｒｔ−ブチル−４−メチルフェノール（川口化学工業（株）製）１．５部、水酸化アルミニウム３００部および２−エチル−４−メチルイミダゾール０．５部を混合し、溶媒としてプロピレングリコールモノメチルエーテル（ＰＧＭ）及びメチルエチルケトンを加えて固形分４０質量％の接着剤を調製した。
【００５８】
（導電性材料含有層Ａ／Ｂの積層体）
上記導電性材料含有層Ａ用のシートに上記接着剤をロールコーターで乾燥後の厚さが７μｍとなるように塗布して乾燥し、その接着剤面と上記導電性材料含有層Ｂ用のシートを重ね合わせて１２０℃のラミネートロールで圧着した後、オーブンで１００℃×３時間、１６０℃×３時間処理し、接着剤を硬化させて、導電性材料含有層Ａ／Ｂの積層体を作成した。
【００５９】
（表面の電気絶縁層）
グリシジルエーテル型のエポキシ樹脂（油化シェル（株）製“エピコート”８２８、エポキシ当量１８０）１００部、ジシアンジアミド（油化シェル（株）製“Ｄｉｃｙ”、平均粒径７μｍ）４．０部、２−ヘプタデシルイミダゾール（四国化成工業（株）製  Ｃ１７Ｚ）４．０部を混合した樹脂組成物３０質量％に対して、アルミナ粒子（昭和電工（株）製  ＡＳ−５０、平均粒径１０μｍ）７０質量％を添加した無機粒子含有樹脂組成物を表面の電気絶縁層形成用に調整した。
上記導電性材料含有層Ａ／Ｂの積層体の導電性材料含有層Ａの面に対し、この樹脂組成物をロールコーターで乾燥後の厚さが１２μｍとなるように７０℃にてコーティングした。これを１５０℃×１分処理することで表面の電気絶縁層を形成した。さらに、導電性材料含有層Ａ／Ｂの積層体の導電性材料含有層Ｂの面に対しても、この樹脂組成物をロールコーターで乾燥後の厚さが１２μｍとなるように７０℃にてコーティングした後、１５０℃×１分処理することで表面の電気絶縁層を形成し、ノイズ抑制シートを得た。
【００６０】
このノイズ抑制シートは、米坪量が２０６ｇ／ｍ２と磁性材料を用いた従来のノイズ抑制シート（３０００ｇ／ｍ２以上）よりも軽量であり、また、目標とするＵＬ９４  Ｖ−０の基準を合格できるレベルの難燃性を有していた。さらに、伝導ノイズ抑制度、放射ノイズ抑制度ともに、十分な性能を有することが分かった。
【００６１】
［実施例２］
（導電性材料含有層Ａ用のシート）
炭素短繊維（東レ（株）製、“トレカカットファイバー”  Ｔ０１０、繊維長６ｍｍ）、チョップドガラス繊維（繊維長６ｍｍ、繊維径７μｍ）、パラ系芳香族ポリアミド繊維パルプ（東レ・デュポン（株）製、“ケブラー”パルプ、繊維長２ｍｍ）を、それぞれ３質量％、７７質量％、２０質量％の割合で混合して湿式抄紙し、厚さ１００μｍ、米坪量１００ｇ／ｍ２の相対的に導電性の低い導電性材料含有層Ａ用のシートを得た。
【００６２】
（導電性材料含有層Ｂ用のシート）
実施例１で用いたのと同様のものを用いた。
【００６３】
（接着剤）
実施例１で用いたのと同様のものを用いた。
【００６４】
（導電性材料含有層Ａ／Ｂの積層体）
上記導電性材料含有層Ａ用のシートを用いた以外は実施例１と同様にして、導電性材料含有層Ａ／Ｂの積層体を作製した。
【００６５】
（表面の電気絶縁層）
上記導電性材料含有層Ａ／Ｂの積層体に対して、実施例１と同様にして、積層体の両面に表面の電気絶縁層を形成し、ノイズ抑制シートを得た。
【００６６】
このノイズ抑制シートは、米坪量が２０８ｇ／ｍ２と軽量であり、また、目標とするＵＬ９４  Ｖ−０の基準を合格できるレベルの難燃性を有していた。さらに、伝導ノイズ抑制度は実施例１より若干低下するものの、伝導ノイズ抑制度、放射ノイズ抑制度ともに十分な性能を有することが分かった。
【００６７】
［実施例３］
図２のように、層間の電気絶縁層を有するノイズ抑制シートを以下の方法にて作成した。
【００６８】
（導電性材料含有層Ａ用のシート）
実施例１で用いたのと同様のものを用いた。
【００６９】
（導電性材料含有層Ｂ用のシート）
実施例１で用いたのと同様のものを用いた。
【００７０】
（層間の電気絶縁層用のシート）
チョップドガラス繊維（繊維長６ｍｍ、繊維径７μｍ）、パラ系芳香族ポリアミド繊維パルプ（東レ・デュポン（株）製、“ケブラー”パルプ、繊維長２ｍｍ）を、それぞれ８０質量％、２０質量％の割合で混合して湿式抄紙し、厚さ５０μｍ、米坪量５０ｇ／ｍ２の層間の電気絶縁層用のシートを得た。
【００７１】
（接着剤）
実施例１で用いたのと同様のものを用いた。
【００７２】
（導電性材料含有層Ａ／層間の電気絶縁層／導電性材料含有層Ｂの積層体）
上記導電性材料含有層Ａ用のシートに上記接着剤をロールコーターで乾燥後の厚さが７μｍとなるように塗布して乾燥し、その接着剤面と上記層間の電気絶縁層を重ね合わせて１２０℃のラミネートロールで圧着した後、オーブンで１００℃×３時間、１６０℃×３時間処理し、接着剤を硬化させた。
次いで、前記電気絶縁層の面に上記接着剤をロールコーターで乾燥後の厚さが７μｍとなるように塗布して乾燥し、その接着剤面と上記導電性材料含有層Ｂ用のシートを重ね合わせて１２０℃のラミネートロールで圧着した後、オーブンで１００℃×３時間、１６０℃×３時間処理し、接着剤を硬化させて、導電性材料含有層Ａ／層間の電気絶縁層／導電性材料含有層Ｂの積層体を作成した。
【００７３】
（表面の電気絶縁層）
上記導電性材料含有層Ａ／層間の電気絶縁層／導電性材料含有層Ｂの積層体に対して、実施例１と同様にして、積層体の両面に表面の電気絶縁層を形成し、ノイズ抑制シートを得た。
【００７４】
このノイズ抑制シートは、米坪量が２６５ｇ／ｍ２と実施例１および２よりは若干重くなるものの、磁性材料を用いた従来のノイズ抑制シートよりは十分軽量であり、また、目標とするＵＬ９４  Ｖ−０の基準を合格できるレベルの難燃性を有していた。さらに、伝導ノイズ抑制度は実施例１よりも更に高度な性能を有し、また放射ノイズ抑制度も十分な性能を有することが分かった。
【００７５】
［実施例４］
（導電性材料含有層Ａ用のシート）
実施例２で用いたのと同様のものを用いた。
【００７６】
（導電性材料含有層Ｂ用のシート）
実施例１で用いたのと同様のものを用いた。
【００７７】
（層間の電気絶縁層用のシート）
実施例３で用いたのと同様のものを用いた。
【００７８】
（接着剤）
実施例１で用いたのと同様のものを用いた。
【００７９】
（導電性材料含有層Ａ／層間の電気絶縁層／導電性材料含有層Ｂの積層体）
上記導電性材料含有層Ａ用のシートを用いた以外は実施例３と同様にして、導電性材料含有層Ａ／層間の電気絶縁層／導電性材料含有層Ｂの積層体を作製した。
【００８０】
（表面の電気絶縁層）
上記導電性材料含有層Ａ／層間の電気絶縁層／導電性材料含有層Ｂの積層体に対して、実施例１と同様にして、積層体の両面に表面の電気絶縁層を形成し、ノイズ抑制シートを得た。
【００８１】
このノイズ抑制シートは、米坪量が２６６ｇ／ｍ２と軽量であり、また、目標とするＵＬ９４  Ｖ−０の基準を合格できるレベルの難燃性を有していた。さらに、伝導ノイズ抑制度、放射ノイズ抑制度ともに十分な性能を有することが分かった。
【００８２】
［実施例５］
（導電性材料含有層Ａ用のシート）
炭素短繊維（東レ（株）製、“トレカカットファイバー”  Ｔ０１０、繊維長３ｍｍ）、チョップドガラス繊維（繊維長６ｍｍ、繊維径７μｍ）、パラ系芳香族ポリアミド繊維パルプ（東レ・デュポン（株）製、“ケブラー”パルプ、繊維長２ｍｍ）を、それぞれ１０質量％、７０質量％、２０質量％の割合で混合して湿式抄紙し、厚さ１００μｍ、米坪量１００ｇ／ｍ２の相対的に導電性の低い導電性材料含有層Ａ用のシートを得た。
【００８３】
（導電性材料含有層Ｂ用のシート）
実施例１で用いたのと同様のものを用いた。
【００８４】
（層間の電気絶縁層用のシート）
実施例３で用いたのと同様のものを用いた。
【００８５】
（接着剤）
実施例１で用いたのと同様のものを用いた。
【００８６】
（導電性材料含有層Ａ／層間の電気絶縁層／導電性材料含有層Ｂの積層体）
上記導電性材料含有層Ａ用のシートを用いた以外は実施例３と同様にして、導電性材料含有層Ａ／層間の電気絶縁層／導電性材料含有層Ｂの積層体を作製した。
【００８７】
（表面の電気絶縁層）
上記導電性材料含有層Ａ／層間の電気絶縁層／導電性材料含有層Ｂの積層体に対して、実施例１と同様にして、積層体の両面に表面の電気絶縁層を形成し、ノイズ抑制シートを得た。
【００８８】
このノイズ抑制シートは、米坪量が２６０ｇ／ｍ２と軽量であり、また、目標とするＵＬ９４  Ｖ−０の基準を合格できるレベルの難燃性を有していた。さらに、伝導ノイズ抑制度は実施例１より若干低下するものの、伝導ノイズ抑制度、放射ノイズ抑制度ともに十分な性能を有することが分かった。
【００８９】
［実施例６］
（導電性材料含有層Ａ用のシート）
炭素短繊維（東レ（株）製、“トレカカットファイバー”  Ｔ０１０、繊維長３ｍｍ）、チョップドガラス繊維（繊維長６ｍｍ、繊維径７μｍ）、パラ系芳香族ポリアミド繊維パルプ（東レ・デュポン（株）製、“ケブラー”パルプ、繊維長２ｍｍ）を、それぞれ３質量％、７７質量％、２０質量％の割合で混合して湿式抄紙し、厚さ１００μｍ、米坪量１００ｇ／ｍ２の相対的に導電性の低い導電性材料含有層Ａ用のシートを得た。
【００９０】
（導電性材料含有層Ｂ用のシート）
実施例１で用いたのと同様のものを用いた。
【００９１】
（層間の電気絶縁層用のシート）
実施例３で用いたのと同様のものを用いた。
【００９２】
（接着剤）
実施例１で用いたのと同様のものを用いた。
【００９３】
（導電性材料含有層Ａ／層間の電気絶縁層／導電性材料含有層Ｂの積層体）
上記導電性材料含有層Ａ用のシートを用いた以外は実施例３と同様にして、導電性材料含有層Ａ／層間の電気絶縁層／導電性材料含有層Ｂの積層体を作製した。
【００９４】
（表面の電気絶縁層）
上記導電性材料含有層Ａ／層間の電気絶縁層／導電性材料含有層Ｂの積層体に対して、実施例１と同様にして、積層体の両面に表面の電気絶縁層を形成し、ノイズ抑制シートを得た。
【００９５】
このノイズ抑制シートは、米坪量が２５９ｇ／ｍ２と軽量であり、また、目標とするＵＬ９４  Ｖ−０の基準を合格できるレベルの難燃性を有していた。さらに、伝導ノイズ抑制度は実施例１より若干低下するものの、伝導ノイズ抑制度、放射ノイズ抑制度ともに十分な性能を有することが分かった。
【００９６】
［比較例１］
（導電性材料含有層Ａ）
実施例１で用いたのと同様のものを用いた。
【００９７】
（導電性材料含有層Ｂ）
導電性材料含有層Ｂは用いなかった。
【００９８】
（表面の電気絶縁層）
導電性材料含有層Ｂを積層せず導電性材料含有層Ａのみを用いた以外は、実施例１と同様にして両面に表面の電気絶縁層を形成し、ノイズ抑制シートを得た。
【００９９】
このノイズ抑制シートは、伝導ノイズ抑制度は高度な性能を有するものの、放射ノイズ抑制度が実施例よりも低く劣っていた。
【０１００】
［比較例２］
（導電性材料含有層Ａ）
導電性材料含有層Ａは用いなかった。
【０１０１】
（導電性材料含有層Ｂ）
実施例１で用いたのと同様のものを用いた。
【０１０２】
（表面の電気絶縁層）
表面の電気絶縁層は形成しなかった。
【０１０３】
このノイズ抑制シートは、放射ノイズ抑制度は高度な性能を有するものの、１ＧＨｚ、３ＧＨｚといった高周波帯域において伝導ノイズ抑制度が実施例よりも低く劣っていた。
【０１０４】
以上の結果を纏めたのが次の表２である。
【０１０５】
【表２】
2008118116.tif 000004
【図面の簡単な説明】
【０１０６】
【図１】実施例１および２で製作された本発明のノイズ抑制シートの一例を示す断面概念図である。
【図２】実施例３〜６で製作された本発明のノイズ抑制シートの一例を示す断面概念図である。
【図３】本発明のノイズ抑制シートの他の一例を示す断面概念図である。
【符号の説明】
【０１０７】
１・・・ノイズ抑制シート
２・・・導電性材料含有層
２Ａ・・導電性材料含有層Ａ
２Ｂ・・導電性材料含有層Ｂ
３・・・導電性材料
４・・・表面の電気絶縁層
５・・・層間の電気絶縁層
【図１】
2008118116.tif 000005
【図２】
2008118116.tif 000006
【図３】
2008118116.tif 000007